(57)【要約】【課題】【解決手段】本発明は、ディスプレイパネル；放熱部材；および前記ディスプレイパネルと前記放熱部材との間に備えられ、電磁波を吸収し熱を伝導することができる熱伝導性粘着シートを含むディスプレイ装置、ディスプレイ装置用熱伝導性粘着シート、およびその製造方法を提供する。【選択図】図１
2009527794.tif 000002
【特許請求の範囲】
【請求項１】
ディスプレイパネル；
前記ディスプレイパネルの後方に備えられる放熱部材；および
前記ディスプレイパネルと前記放熱部材との間に備えられ、電磁波吸収体および熱伝導性充填剤を含む熱伝導性粘着シートを含むディスプレイ装置。
【請求項２】
前記ディスプレイパネルの前方に備えられた蒸着型ＥＭＩ（電磁波干渉）遮蔽フィルムをさらに含む、請求項１に記載のディスプレイ装置。
【請求項３】
前記蒸着型ＥＭＩ（電磁波干渉）遮蔽フィルムはスパッタリング法で形成される、請求項２に記載のディスプレイ装置。
【請求項４】
フィルム型光学フィルタをさらに含み、前記フィルム型光学フィルタは前記ディスプレイパネルの前方に備えられる蒸着型ＥＭＩ（電磁波干渉）遮蔽フィルム、色補正フィルム、近赤外線遮蔽フィルム、反射防止フィルム、および透明フィルムのうちから選択される１種以上のフィルムを含む、請求項１に記載のディスプレイ装置。
【請求項５】
前記ディスプレイパネルはプラズマディスプレイパネルである、請求項１に記載のディスプレイ装置。
【請求項６】
前記放熱部材はアルミニウムシャーシである、請求項１に記載のディスプレイ装置。
【請求項７】
前記熱伝導性粘着シートは０．０１〜０．９９ｍｍの厚さを有する、請求項１に記載のディスプレイ装置。
【請求項８】
前記熱伝導性粘着シートはマトリクスに前記電磁波吸収体と前記熱伝導性充填剤を分散させた後に前記マトリクスを硬化させて調製される、請求項１に記載のディスプレイ装置。
【請求項９】
前記マトリクスは粘着性を有する合成樹脂とゴムのうちから選択される１種以上である、請求項８に記載のディスプレイ装置。
【請求項１０】
前記熱伝導性充填剤は液状の前記マトリクス１００重量部に対して５０〜５００重量部添加される、請求項８に記載のディスプレイ装置。
【請求項１１】
前記熱伝導性充填剤は非磁性無機物粉体である、請求項１に記載のディスプレイ装置。
【請求項１２】
前記非磁性無機物粉体はＡｌ（ＯＨ）3、Ａｌ2Ｏ3、ＺｎＯおよびＭｎＯのうちから選択される１種以上である、請求項１１に記載のディスプレイ装置。
【請求項１３】
前記電磁波吸収体は液状の前記マトリクス１００重量部に対して５０〜２００重量部含まれる、請求項８に記載のディスプレイ装置。
【請求項１４】
前記電磁波吸収体は軟磁性フェライト粉体と軟磁性金属粉体のうちから選択される１種以上である、請求項１に記載のディスプレイ装置。
【請求項１５】
前記軟磁性フェライト粉体はＭｎ−Ｚｎ系フェライト、Ｎｉ系フェライトおよびＭｇ−Ｚｎ系フェライトのうちから選択される１種以上である、請求項１４に記載のディスプレイ装置。
【請求項１６】
前記軟磁性金属粉体はパーマロイ（Ｐｅｒｍａｌｌｏｙ）、センダスト（Ｓｅｎｄｕｓｔ）、ケイ素鋼、パーメンジュール（ｐｅｒｍｅｎｄｕｒ）、純鉄および磁性ステンレス鋼のうちから選択される１種以上である、請求項１４に記載のディスプレイ装置。
【請求項１７】
ディスプレイパネルと放熱部材との間に配置され、電磁波吸収体および熱伝導性充填剤を含むディスプレイ装置用熱伝導性粘着シート。
【請求項１８】
前記ディスプレイパネルの前方には蒸着型ＥＭＩ（電磁波干渉）遮蔽フィルムが備えられる、請求項１７に記載のディスプレイ装置用熱伝導性粘着シート。
【請求項１９】
前記 蒸着型ＥＭＩ（電磁波干渉）遮蔽フィルムはスパッタリング法で形成される、請求項１８に記載のディスプレイ装置用熱伝導性粘着シート。
【請求項２０】
フィルム型光学フィルタをさらに含み、前記フィルム型光学フィルタは前記ディスプレイパネルの前方に備えられる蒸着型ＥＭＩ（電磁波干渉）遮蔽フィルム、色補正フィルム、近赤外線遮蔽フィルム、反射防止フィルム、および 透明フィルムのうちから選択される１種以上のフィルムを含む、請求項１７に記載のディスプレイ装置用熱伝導性粘着シート。
【請求項２１】
前記ディスプレイ装置用熱伝導性粘着シートは０．０１〜０．９９ｍｍの厚さを有する、請求項１７に記載のディスプレイ装置用熱伝導性粘着シート。
【請求項２２】
前記ディスプレイ装置用熱伝導性粘着シートはマトリクスに前記電磁波吸収体と前記熱伝導性充填剤を分散させた後に前記マトリクスを硬化させて調製される、請求項１７に記載のディスプレイ装置用熱伝導性粘着シート。
【請求項２３】
前記マトリクスは粘着性を有する合成樹脂とゴムのうちから選択される１種以上である、請求項２２に記載のディスプレイ装置用熱伝導性粘着シート。
【請求項２４】
前記熱伝導性充填剤は液状の前記マトリクス１００重量部に対して５０〜５００重量部添加される、請求項２２に記載のディスプレイ装置用熱伝導性粘着シート。
【請求項２５】
前記熱伝導性充填剤は非磁性無機物粉体である、請求項１７に記載のディスプレイ装置用熱伝導性粘着シート。
【請求項２６】
前記非磁性無機物粉体はＡｌ（ＯＨ）3、Ａｌ2Ｏ3、ＺｎＯおよびＭｎＯのうちから選択される１種以上である、請求項２５に記載のディスプレイ装置用熱伝導性粘着シート。
【請求項２７】
前記電磁波吸収体は液状の前記マトリクス１００重量部に対して５０〜２００重量部含まれる、請求項２２に記載のディスプレイ装置用熱伝導性粘着シート。
【請求項２８】
前記電磁波吸収体は軟磁性フェライト粉体と軟磁性金属粉体のうちから選択される１種以上である、請求項１７に記載のディスプレイ装置用熱伝導性粘着シート。
【請求項２９】
前記軟磁性フェライト粉体はＭｎ−Ｚｎ系フェライト、Ｎｉ系フェライトおよびＭｇ−Ｚｎ系フェライトのうちから選択される１種以上である、請求項２８に記載のディスプレイ装置用熱伝導性粘着シート。
【請求項３０】
前記軟磁性金属粉体はパーマロイ（Ｐｅｒｍａｌｌｏｙ）、センダスト（Ｓｅｎｄｕｓｔ）、ケイ素鋼、パーメンジュール（ｐｅｒｍｅｎｄｕｒ）、純鉄および磁性ステンレス鋼のうちから選択される１種以上である、請求項２８に記載のディスプレイ装置用熱伝導性粘着シート。
【請求項３１】
マトリクスに電磁波吸収体および熱伝導性充填剤を分散させるステップ；および
前記電磁波吸収体および前記熱伝導性充填剤が分散された前記マトリクスを硬化させるステップを含むディスプレイ装置用熱伝導性粘着シートの製造方法。
【発明の詳細な説明】
【技術分野】
【０００１】
本発明は、ディスプレイパネル；放熱部材；および前記ディスプレイパネルと前記放熱部材との間に備えられ、電磁波を吸収し熱を伝導することができる熱伝導性粘着シートを含むディスプレイ装置、ディスプレイ装置用熱伝導性粘着シート、およびその製造方法に関するものである。
【背景技術】
【０００２】
ディスプレイ装置とはＴＶやコンピュータ用モニターなどを通称する言葉であり、一般的にＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）およびＰＤＰ（Ｐｌａｓｍａ  ｄｉｓｐｌａｙ  Ｐａｎｅｌ）等のディスプレイパネルを用いて画像を形成する。ここで、ディスプレイパネルは大型画面を望むユーザーの要求に応じて益々大型化する傾向である。
【０００３】
ディスプレイ装置の一例として、韓国公開特許第２００５−００３８２７０号（特許文献１）には、プラズマディスプレイパネルと、プラズマディスプレイパネルを支持するフロントケースおよびバックケースを含むプラズマディスプレイ装置が記載されている。ここで、フロントケースにはプラズマディスプレイパネルから放射される電磁波を遮蔽させるためのフィルタが取り付けられている。
【０００４】
プラズマディスプレイパネルの後方にはアルミニウムシャーシベースが備えられ、プラズマディスプレイパネルとアルミニウムシャーシベースとの間には放熱シートが備えられている。また、アルミニウムシャーシベースの後方にはプラズマディスプレイパネルを駆動するための回路ボードが備えられている。
【０００５】
このようなプラズマディスプレイ装置の駆動時にはプラズマディスプレイパネルと回路ボードから多量の電磁波と熱が発生する。プラズマディスプレイパネルと回路ボードから発生した電磁波はフロントケースに備えられたフィルタによって遮蔽される。
【０００６】
また、プラズマディスプレイパネルから発生した熱は放熱シートを介してアルミニウムシャーシベースに伝導されてアルミニウムシャーシベースを介して外部に放出され、回路ボードから発生した熱もアルミニウムシャーシベースに伝導されて外部に放出される。このような従来のプラズマディスプレイ装置において、プラズマディスプレイパネルとアルミニウムシャーシベースとの間に介在される放熱シートは熱を伝導する役割をするだけであって、電磁波を遮蔽するためにはフロントケースに電磁波を遮蔽するためのフィルタを別途に備えなければならないため、生産性が低下し、製造費用が上昇するのみならず、スリムな外観を実現することが容易ではない問題点がある。
【特許文献１】韓国公開特許第２００５−００３８２７０号
【発明の開示】
【発明が解決しようとする課題】
【０００７】
そこで、本発明は、電磁波遮蔽のための別途のフィルタを除去し、ディスプレイパネルと放熱部材との間に電磁波を遮蔽すると同時に熱を放熱部材に伝導できる熱伝導性粘着シートを含むディスプレイ装置、ディスプレイ装置用熱伝導性粘着シート、およびその製造方法を提供することをその目的とする。
【課題を解決するための手段】
【０００８】
前記目的を達成するための本発明の一実施態様は、ディスプレイパネル；前記ディスプレイパネルの後方に備えられる放熱部材；および前記ディスプレイパネルと前記放熱部材との間に備えられ、電磁波吸収体および熱伝導性充填剤を含有する熱伝導性粘着シートを含むディスプレイ装置を提供する。
【０００９】
本発明に係るディスプレイ装置は前記ディスプレイパネルの前方に備えられた蒸着型電磁波干渉遮蔽フィルム［ＥＭＩ（ｅｌｅｃｔｒｏｍａｇｎｅｔｉｃ  ｉｎｔｅｒｆｅｒｅｎｃｅ）ｓｈｉｅｌｄｉｎｇ  ｆｉｌｍ］をさらに含むことができる。
【００１０】
前記蒸着型ＥＭＩ（電磁波干渉）遮蔽フィルムはスパッタリング（ｓｐｕｔｅｒｒｉｎｇ）法で形成されたスパッタ（ｓｐｕｔｅｒ）タイプのフィルムであってもよい。一例として銀（ｓｉｌｖｅｒ）を数回スパッタリング（Ｓｐｕｔｔｅｒｉｎｇ）して形成した電磁波遮蔽フィルムであってもよいが、金属の種類およびフィルムの形成方法がそれに限定されるものではない。
【００１１】
前記蒸着型ＥＭＩ（電磁波干渉）遮蔽フィルムは、製造費用が安価であり、電磁波を遮蔽する機能と共に近赤外線（ＮＩＲ）を遮蔽する機能も有している。前記蒸着型ＥＭＩ（電磁波干渉）遮蔽フィルムの電磁波を遮蔽する機能は銅メッシュタイプ（ｃｏｐｐｅｒ  ｍｅｓｈ  ｔｙｐｅ）の電磁波遮蔽フィルムに比べて多少落ちるが、前記熱伝導性粘着シートに含まれた電磁波吸収体がそれを補って電磁波遮蔽効果を増大させることができる。
【００１２】
前記蒸着型ＥＭＩ（電磁波干渉）遮蔽フィルム上には、色補正フィルム、近赤外線遮蔽フィルム、反射防止フィルム、および透明フィルムのうちから選択される１種以上のフィルムを積層することができる。そこで、前記ディスプレイパネルの前方には、色補正フィルム、近赤外線遮蔽フィルム、反射防止フィルム、透明フィルム、および前記 蒸着型ＥＭＩ（電磁波干渉）遮蔽フィルムのうちから選択される１種以上のフィルムを含むフィルム型光学フィルタを備えることができる。ここで、フィルム型光学フィルタはガラス型光学フィルタより軽くてスリムであるため、軽量化、スリム化したディスプレイ装置を提供することができる。
【００１３】
前記ディスプレイパネルはプラズマディスプレイパネルであってもよい。
【００１４】
本発明に係るディスプレイ装置において、蒸着型ＥＭＩ（電磁波干渉）遮蔽フィルムを含み、前記ディスプレイパネルがプラズマディスプレイパネルである場合、本発明に係るディスプレイ装置は蒸着型ＥＭＩ（電磁波干渉）遮蔽フィルム、プラズマディスプレイパネル、熱伝導性粘着シート、および放熱部材の順に構成することができる。
【００１５】
前記放熱部材はアルミニウムシャーシであることが好ましい。
【００１６】
前記熱伝導性粘着シートは０．０１〜０．９９ｍｍの厚さを有することが好ましい。
【００１７】
前記熱伝導性粘着シートはマトリクスに前記電磁波吸収体と前記熱伝導性充填剤を分散させた後に硬化させて調製されることが好ましい。
【００１８】
前記マトリクスは粘着性を有する合成樹脂とゴムのうちから選択される１種以上であることが好ましい。
【００１９】
前記熱伝導性充填剤は液状のマトリクス１００重量部に対して５０〜５００重量部添加されることが好ましい。前記熱伝導性充填剤は液状マトリクスの一例として液状アクリルシロップ１００重量部に対して５０〜５００重量部添加されてもよい。
【００２０】
前記熱伝導性充填剤は非磁性無機物粉体であってもよい。
【００２１】
前記非磁性無機物粉体はＡｌ（ＯＨ）3、Ａｌ2Ｏ3、ＺｎＯおよびＭｎＯのうちから選択される１種以上であることが好ましい。
【００２２】
前記電磁波吸収体は液状のマトリクス１００重量部に対して５０〜２００重量部含まれることが好ましい。前記電磁波吸収体は液状マトリクスの一例として液状アクリルシロップ１００重量部に対して５０〜２００重量部含まれることが好ましい。
【００２３】
前記電磁波吸収体は軟磁性フェライト粉体と軟磁性金属粉体のうちから選択される１種以上であることが好ましい。
【００２４】
前記軟磁性フェライト粉体はＭｎ−Ｚｎ系フェライト、Ｎｉ系フェライトおよびＭｇ−Ｚｎ系フェライトのうちから選択される１種以上であることが好ましい。
【００２５】
前記軟磁性金属粉体はパーマロイ（Ｐｅｒｍａｌｌｏｙ）、センダスト（Ｓｅｎｄｕｓｔ）、ケイ素鋼、パーメンジュール（ｐｅｒｍｅｎｄｕｒ）、純鉄および磁性ステンレス鋼のうちから選択される１種以上であることが好ましい。
【００２６】
本発明の他の一実施態様は、ディスプレイパネルと放熱部材との間に配置され、電磁波吸収体および熱伝導性充填剤を含むディスプレイ装置用熱伝導性粘着シートを提供する。ここで、ディスプレイ装置用熱伝導性粘着シートは前述した実施態様において熱伝導性粘着シートに対して説明した内容が全て適用される。
【００２７】
前記ディスプレイ装置用熱伝導性粘着シートは前方に蒸着型ＥＭＩ（電磁波干渉）遮蔽フィルムが備えられたディスプレイパネルと放熱部材との間に位置することができる。
【００２８】
本発明のまた他の一実施態様は、マトリクスを準備するステップ；前記マトリクスに電磁波吸収体および熱伝導性充填剤を分散させるステップ；および前記電磁波吸収体および前記熱伝導性充填剤が分散されたマトリクスを硬化させるステップを含むディスプレイ装置用熱伝導性粘着シートの製造方法を提供する。
【発明の効果】
【００２９】
本発明によれば、電磁波を効果的に減衰させることができ、熱を迅速に放熱部材に伝達できることにより、電磁波と熱によるシステムの誤動作および装置の寿命短縮を抑制することができる。
【００３０】
また、電磁波吸収シートと放熱シートを別途に備える必要がなく、外観としてはサイズをスリムに実現できるのみならず、生産性が向上し、製造費用も節減することができる。
【発明を実施するための最良の形態】
【００３１】
以下では添付図面を参照して本発明について詳しく説明する。
【００３２】
本発明の一実施態様に係るディスプレイ装置は、画像を形成するディスプレイモジュール（１０，２０，３０）と、ディスプレイモジュール（１０，２０，３０）を前後方から支持する前方および後方ケーシング（図示せず）とを含む。
【００３３】
ディスプレイモジュール（１０，２０，３０）は、画像を形成するプラズマディスプレイパネル（ＰＤＰ：Ｐｌａｓｍａ  ｄｉｓｐｌａｙ  ｐａｎｅｌ）１０と、プラズマディスプレイパネル１０の前方に配置される蒸着型ＥＭＩ（電磁波干渉）遮蔽フィルム４０と、プラズマディスプレイパネル１０の後方に配置される放熱部材であるアルミニウムシャーシ３０と、プラズマディスプレイパネル１０とアルミニウムシャーシ３０との間に介在される熱伝導性粘着シート２０とを含む。ここで、アルミニウムシャーシ３０の後方面にはプラズマディスプレイパネル１０を駆動するための回路基板（図示せず）が備えられている。このような構成を有するディスプレイモジュール（１０，２０，３０，４０）の作動時、プラズマディスプレイパネル１０と回路基板からは多量の電磁波と熱が発生する。本発明をプラズマディスプレイパネル１０を有するディスプレイモジュール（１０，２０，３０，４０）に適用して説明したが、それに限定されるものではなく、本発明はＬＣＤを含む各種のフラットディスプレイパネルを有するディスプレイモジュールに全て適用することができることは言うまでもない。蒸着型ＥＭＩ（電磁波干渉）遮蔽フィルム４０はプラズマディスプレイパネル１０の前方に配置されて電磁波を遮蔽し、また、この蒸着型ＥＭＩ（電磁波干渉）遮蔽フィルム４０は近赤外線（ＮＩＲ）も遮蔽することができる。
【００３４】
プラズマディスプレイパネル１０は、前面基板１０ａと、前面基板１０ａから離隔配置されてプラズマ放電空間を形成する背面基板１０ｂとを含む。
【００３５】
プラズマディスプレイパネル１０はアルミニウムシャーシ３０の後方面に備えられた回路基板によって駆動され画像を形成し、駆動時に多量の電磁波と熱を発生する。
【００３６】
このように、プラズマディスプレイパネル１０と回路基板から発生する電磁波による電磁波障害（ＥＭＩ：Ｅｌｅｃｔｒｏｍａｇｎｅｔｉｃ  Ｉｎｔｅｒｆｅｒｅｎｃｅ）と、熱によるシステムの誤動作と機器の寿命短縮を防止するために、プラズマディスプレイパネル１０とアルミニウムシャーシ３０との間に電磁波を吸収する電磁波吸収機能と熱を吸収しアルミニウムシャーシ３０に伝導する熱伝導性機能を有する熱伝導性粘着シート２０を備え、熱伝導性粘着シート２０の後方には熱伝導性粘着シート２０と回路基板から熱が提供され外部に放出させるアルミニウムシャーシ３０を備える。
【００３７】
熱伝導性粘着シート２０は、マトリクス２１の内に電磁波吸収のための電磁波吸収体２２と、プラズマディスプレイパネル１０から発生した熱をアルミニウムシャーシ３０に伝達するための熱伝導性充填剤２３を分散させた後、熱または紫外線で硬化させて調製される。ここで、熱伝導性粘着シート２０は０ｍｍ超過１ｍｍ未満で備えられ、０．０１〜０．９９ｍｍの厚さを有することが好ましい。
【００３８】
熱伝導性粘着シート２０がこのような構成を有することにより、プラズマディスプレイパネル１０または回路基板から発生した電磁波が電磁波吸収体２２によって熱伝導性粘着シート２０内に吸収されると、この電磁波エネルギーは熱エネルギーに変換し、この熱エネルギーは熱伝導性充填剤２３によって迅速にアルミニウムシャーシ３０に伝達されて放出される。プラズマディスプレイパネル１０の駆動時に発生する熱も熱伝導性粘着シート２０を介して迅速にアルミニウムシャーシ３０に伝達されて放出される。
【００３９】
マトリクス２１は、プラズマディスプレイパネル１０に貼り付けられるためには粘着性を有しなければならず、合成樹脂、ゴムなど様々に適用することができる。プラズマディスプレイパネル１０の場合、駆動時に熱が発生するため、耐熱性のあるアクリル系およびシリコン系合成樹脂を用いることが最も好ましい。
【００４０】
電磁波吸収体２２としては軟磁性粉体が用いられ、軟磁性粉体は液状アクリルシロップ１００重量部に対して５０〜２００重量部含まれてもよい。
【００４１】
軟磁性粉体が５０重量部未満である場合には電磁波吸収機能を十分に行うことができず、２００重量部を超過する場合にはマトリクス２１の粘着力が低下する。
【００４２】
軟磁性粉体の例としては、軟磁性フェライト粉体と軟磁性金属粉体のうちのいずれか１つを選択して用いることができ、軟磁性フェライト粉体と軟磁性金属粉体を混合して用いることもできる。
【００４３】
ここで、軟磁性フェライト粉体と軟磁性金属粉体は各々特徴が異なるため、要求られる仕様に応じて適切な電磁波吸収体２２を選択することが好ましい。軟磁性フェライト粉体は絶縁特性を必要とする場合に用いられ、軟磁性フェライト粉体は軟磁性金属粉体に比べて誘電率（伝導性の尺度）が低くて体積抵抗率が高く、電波の反射が小さくなる。すなわち、軟磁性フェライト粉体の場合、体積抵抗率が高く、電気伝導度が低いため、電波を遮断することなく電波を吸収するのに有利である。
【００４４】
軟磁性フェライト粉体の例としてはＭｎ−Ｚｎ系フェライト、Ｎｉ系フェライトおよびＭｇ−Ｚｎ系フェライトなどが挙げられ、この中、熱伝導性が最も良いＮｉ系フェライトが最も好ましい。
【００４５】
軟磁性金属粉体は軟磁性フェライト粉体に比べて誘電率が高く、体積抵抗率が低いため、電気伝導度が高く、電波を反射させるのに有利である。
【００４６】
軟磁性金属粉体は軟磁性フェライト粉体に比べて高い透磁率を有するだけでなく、粉体粒子形状を変形させることが容易である。そこで、金属系軟磁性粉体を含有する本発明に係る熱伝導性粘着シート２０は所定の周波数帯域において一層高い複素透磁率の虚数項を示すことができる。ここで、透磁率が高いほど磁気的な性質が高いということを示し、複素透磁率（実数部と虚数部で示すことができる）の虚数項は損失率を示す項であり、複素透磁率の虚数項が大きいほど電磁波を吸収し熱で損失する部分が大きいことを意味する。
【００４７】
軟磁性金属粉体としてはパーマロイ（Ｐｅｒｍａｌｌｏｙ）、センダスト（Ｓｅｎｄｕｓｔ）、ケイ素鋼、パーメンジュール（ｐｅｒｍｅｎｄｕｒ）、純鉄および磁性ステンレス鋼のうちから選択される１つ以上を用いることができ、その粉体粒子形状は球形または扁平形状などの様々であってもよい。
【００４８】
熱伝導性充填剤２３としては非磁性無機物粉体を用いることができ、その例としてはＡｌ（ＯＨ）3、Ａｌ2Ｏ3、ＺｎＯおよびＭｎＯなどが挙げられる。
【００４９】
非磁性無機物粉体はマトリクス２１に比べて高い熱伝導性を有するため、本発明に係る熱伝導性粘着シート２０に高い熱伝導性を提供することができる。このような非磁性無機物粉体は液状アクリルシロップ１００重量部に対して５０〜５００重量添加される。
【００５０】
非磁性無機物粉体の含量が５０重量部未満である場合には、本発明に係る熱伝導性粘着シート２０に十分な熱伝導性を提供することができず、非磁性無機物粉体の含量が５００重量部を超過する場合には、熱伝導性粘着シート２０の粘着力を低下させ、硬度を向上させることによって、熱伝導性粘着シート２０がプラズマディスプレイパネル１０に十分に貼り付けられず、プラズマディスプレイパネル１０から発生した熱が熱伝導性粘着シート２０に十分伝達されないために熱伝導性粘着シート２０の熱伝導率が低下する。
【００５１】
以下ではこのような構成を有する本発明に係る熱伝導性粘着シート２０の実施例１〜実施例５および比較例１を説明する。
【実施例１】
【００５２】
２−エチルヘキシルアクリレート９６重量部と極性モノマーアクリル酸４重量部を１リットルのガラス反応器で熱重合させて粘度３５００ｃＰシロップを得た。得られたシロップ１００重量部に対し、光開始剤としてＩｒｇａｃｕｒｅ６５１（α，α−メトキシ−α−ヒドロキシアセトフェノン）０．５重量部、熱開始剤としてベンゾイルパーオキサイド（ＢＰＯ）０．５重量部、架橋剤として１，６−ヘキサンジオールジアクリレート（ＨＤＤＡ）０．３５重量部を混合した後に十分に攪拌した。これに液状アクリルシロップ１００重量部に対し、電磁波吸収体であるＮｉ−Ｚｎフェライト（Ｆｅｒｒｉｔｅ）７０重量部と熱伝導性充填剤であるＡｌ（ＯＨ）3  ５０重量部を添加し、十分に均一になるまでに攪拌した。この混合物を真空ポンプを用いて減圧脱泡した。その後、マイクロバーを用いて０ｍｍ超過１ｍｍ未満の厚さを有する粘着シートを製造した。その次、それをＵＶランプで３分間光照射して硬化させた後、内部まで完全に硬化させるために１００℃オーブンで５分間放置して、熱伝導性粘着シートを得た。
【実施例２】
【００５３】
電磁波吸収体としてＮｉ−Ｚｎ  ７５重量部を用いたことを除いては実施例１と同じ方法によって製造して熱伝導性粘着シートを得た。
【実施例３】
【００５４】
電磁波吸収体としてＮｉ−Ｚｎ  ８０重量部を用いたことを除いては実施例１と同じ方法によって製造して熱伝導性粘着シートを得た。
【実施例４】
【００５５】
電磁波吸収体として軟磁性金属粉体であるパーマロイ（Ｐｅｒｍａｌｌｏｙ）８０重量部を用いたことを除いては実施例１と同じ方法によって製造して熱伝導性粘着シートを得た。
【実施例５】
【００５６】
電磁波吸収体として軟磁性金属粉体であるパーマロイ（Ｐｅｒｍａｌｌｏｙ）８５重量部を用いたことを除いては実施例１と同じ方法によって製造して熱伝導性粘着シートを得た。
【００５７】
［比較例１］
電磁波吸収体は使わず、熱伝導媒介体であるＡｌ（ＯＨ）3だけを７０重量部用いたことを除いては実施例１と同じ方法によって製造して熱伝導性粘着シートを得た。
【００５８】
本発明に係る熱伝導性粘着シートにおいて、軟磁性フェライト粉体の含量に応じた電磁波減衰度（Ａｔｔｅｎｕａｔｉｏｎ）を確認し、それを電磁波吸収体のない熱伝導性粘着シートと比較するために、前述した実施例１〜実施例５で得られた熱伝導性粘着シートと、比較例１で得られた熱伝導性粘着シートとの電磁波減衰度をＨＰ  ８５１０Ｃを用いて測定した。図３に示すように、比較例１の場合には電磁波の減衰効果が表れないが、図４および図５に示すように、本発明に係る前述した実施例１〜実施例５の場合には軟磁性フェライト粉体の含量に応じた電磁波減衰度を確認することができる。つまり、軟磁性フェライト粉体の含量を増加させると、電磁波減衰効果を向上させることができる。
【００５９】
一方、アルミニウムシャーシ３０は放熱部材であり、プラズマディスプレイパネル１０から発生した熱の伝達を熱伝導性粘着シート２０を介して迅速に受けて速かに空気中に放出させる役割をする。すなわち、アルミニウムシャーシ３０は、一側面が熱伝導性粘着シート２０に接触し、他側面が空気中にそのまま露出配置されていることにより、熱伝導性粘着シート２０から伝達された熱を迅速に放出させることができる。
【００６０】
アルミニウムシャーシ３０はアルミニウムシャーシ３０の後方面に備えられた回路基板から発生した熱も吸収して外部に迅速に放出させる役割をする。
【００６１】
本発明に係るディスプレイ装置において、放熱部材としてアルミニウムシャーシ３０が備えられるが、放熱部材は放熱効率に優れた金属であれば金、銀、銅など多様に適用することができ、形状もプレート形状など、特に限定されるものではなく、伝熱板上に複数の放熱ピンが備えられたヒートシンクなど多様な形態で備えることができる。
【００６２】
このように、本発明に係るディスプレイ装置において、プラズマディスプレイパネル１０とアルミニウムシャーシ３０との間に電磁波を吸収し熱をアルミニウムシャーシ３０に伝達する熱伝導性粘着シート２０が備えられることにより、電磁波吸収体が含まれておらずに電磁波減衰効果を提供することができなかった比較例１とは異なり、電磁波を効果的に減衰させることができ、熱を迅速にアルミニウムシャーシ３０に伝達することができる。そこで、電磁波と熱によるシステムの誤動作および装置の寿命短縮を抑制することができる。
【００６３】
また、電磁波吸収シートと放熱シートを別途に備える必要がなく、外観としてはサイズをスリムに実現できるのみならず、生産性が向上し、製造費用も節減することができる。
【図面の簡単な説明】
【００６４】
【図１】本発明に係るディスプレイモジュールの分解斜視図である。
【図２】本発明に係る熱伝導性粘着シートを示す図である。
【図３】比較例１による熱伝導性粘着シートの電磁波周波数と電磁波減衰関係を示すグラフである。
【図４】本発明の実施例１〜実施例３による熱伝導性粘着シートの電磁波周波数と電磁波減衰関係を示すグラフである。
【図５】本発明の実施例４〜実施例５による熱伝導性粘着シートの電磁波周波数と電磁波減衰関係を示すグラフである。
【符号の説明】
【００６５】
１０ａ：前面基板
１０ｂ：背面基板
１０：プラズマディスプレイパネル
２０：熱伝導性粘着シート
２１：マトリクス
２２：電磁波吸収体
２３：熱伝導性充填剤
３０：アルミニウムシャーシ
４０：蒸着型ＥＭＩ（電磁波干渉）遮蔽フィルム
【図１】
2009527794.tif 000003
【図２】
2009527794.tif 000004
【図３】
2009527794.tif 000005
【図４】
2009527794.tif 000006
【図５】
2009527794.tif 000007
【国際調査報告】
2009527794.tif 000008
2009527794.tif 000009